(57)【要約】【課題】高速造形時でも高い造形精度を有し、３次元造形物の造形安定性にも優れる３次元造形用ポリ乳酸組成物を提供する。【解決手段】Ｌ体の光学純度が９６．０％以上のポリ乳酸を含み、２００℃、荷重２．１６ｋｇにおけるメルトフローレート（ＭＦＲ）が３７．０ｇ／１０分以下である３次元造形用ポリ乳酸組成物によって上記課題を解決した。【選択図】なし【特許請求の範囲】
【請求項１】
Ｌ体の光学純度が９６．０％以上のポリ乳酸を含み、２００℃、荷重２．１６ｋｇにおけるメルトフローレート（ＭＦＲ）が３７．０ｇ／１０分以下であることを特徴とする３次元造形用ポリ乳酸組成物。
【請求項２】
熱可塑性エラストマーを含有することを特徴とする請求項１に記載の３次元造形用ポリ乳酸組成物。
【請求項３】
前記３次元造形用ポリ乳酸組成物全体に対し、前記熱可塑性エラストマーを５．０〜１０．０質量％含有することを特徴とする請求項２に記載の３次元造形用ポリ乳酸組成物。
【請求項４】
前記ポリ乳酸のＬ体の光学純度が９８．０％以上であることを特徴とする請求項１〜３のいずれかに記載の３次元造形用ポリ乳酸組成物。
【請求項５】
前記２００℃、荷重２．１６ｋｇにおけるメルトフローレート（ＭＦＲ）が３０．０ｇ／１０分以下であることを特徴とする請求項１〜４のいずれかに記載の３次元造形用ポリ乳酸組成物。
【請求項６】
フィラメント形状、ペレット形状または粒子形状のいずれかである請求項１〜５のいずれかに記載の３次元造形用ポリ乳酸組成物。
【請求項７】
請求項１〜６のいずれかに記載の３次元造形用ポリ乳酸組成物を、熱溶融積層法によって造形する工程を有する３次元造形物の製造方法。
【発明の詳細な説明】
【技術分野】
【０００１】
本発明は、３次元造形用ポリ乳酸組成物および３次元造形物の製造方法に関する。
【背景技術】
【０００２】
従来、医療、建築、或いは製造等の分野では、所望の形状の製品や部品を得る目的で、３次元造形技術が用いられている。この技術として、ＣＡＤ（ｃｏｍｐｕｔｅｒ  ａｉｄｅｄ  ｄｅｓｉｇｎ）データに基づいて、造形用素材を３次元に配置して造形する３Ｄプリント技術が知られている。この方法の１例である熱溶融積層法(Ｆｕｓｅｄ  ｄｅｐｏｓｉｔｉｏｎ  ｍｏｄｅｌｉｎｇ, ＦＤＭ)の３次元造形技術では、モデル材と呼ばれるフィラメント状の樹脂組成物を、搬送ギアにより搬送チューブ内を経由して加熱ヘッドまで搬送し、溶融し吐出させ所定の形状の層を形成させる。更にこの操作を繰り返してモデル材を積層させることで、目的とする立体形状の造形物を得る。
【０００３】
ＦＤＭ法のモデル材には、現在主にポリ乳酸（ＰＬＡ）樹脂やアクリロニトリル・ブタジエン・スチレン共重合体（ＡＢＳ）樹脂等が用いられている。
【０００４】
ポリ乳酸樹脂を延伸させることにより配向性と結晶性を高め、３次元造形時の造形精度を高める技術が開示されている（例えば、非特許文献１参照）。また、表面研磨しやすい３次元造形用素材として、ポリ乳酸樹脂に対し、芳香族ビニル系単量体とシアン化ビニル系単量体とを共重合して得られるスチレン系樹脂と、ガラス転移温度が２０℃以下の熱可塑性樹脂と、可塑剤とを配合した樹脂組成物が提案されている（例えば、特許文献１参照）。
【発明の概要】
【発明が解決しようとする課題】
【０００５】
しかしながら、ポリ乳酸樹脂を延伸させて結晶性を高めても糸引き等の造形外観性は改善するが、造形精度はほとんど改善しない。また、延伸により巻き癖が強化され、造形時にフィラメントの絡まりが発生して造形失敗を発生する、という課題がある。
【０００６】
さらに、ポリ乳酸樹脂にスチレン系樹脂とガラス転移温度が２０℃以下の熱可塑性樹脂と可塑剤とを配合した樹脂組成物では、後工程として研磨処理が必要となり、造形時間が長くなる、コストが高くなる、という課題がある。
【０００７】
したがって本発明の目的は、高速造形時でも高い造形精度を有し、３次元造形物の造形安定性にも優れる３次元造形用ポリ乳酸組成物を提供することにある。
【課題を解決するための手段】
【０００８】
上記課題は、下記構成１）により解決される。
１）Ｌ体の光学純度が９６．０％以上のポリ乳酸を含み、２００℃、荷重２．１６ｋｇにおけるメルトフローレート（ＭＦＲ）が３７．０ｇ／１０分以下であることを特徴とする３次元造形用ポリ乳酸組成物。
【発明の効果】
【０００９】
本発明によれば、高速造形時でも高い造形精度を有し、３次元造形物の造形安定性にも優れる３次元造形用ポリ乳酸組成物を提供できる。
【発明を実施するための形態】
【００１０】
以下、本発明の実施形態について説明するが、本発明は、以下に説明する実施形態に限定されるものではない。
【００１１】
本発明者らは鋭意検討した結果、光学純度範囲が規定されたポリ乳酸を含み、かつ粘性を特定の範囲に制御したポリ乳酸組成物が、上記課題を解決できることを見出した。すなわち本発明の３次元造形用ポリ乳酸組成物は、マトリックス樹脂としてＬ体の光学純度が９６．０％以上のポリ乳酸を含み、２００℃、荷重２．１６ｋｇにおけるメルトフローレート（ＭＦＲ）が３７．０ｇ／１０分以下であることを特徴とする。
【００１２】
ポリ乳酸は、Ｌ−乳酸（Ｌ体）および／またはＤ−乳酸（Ｄ体）を主たる構成成分とする重合体である。ここで、主たる構成成分とは、全構成成分のうち５０モル％以上を占める成分を指す。
本発明におけるポリ乳酸は、Ｌ体の光学純度が９６．０％以上であることが必要である。Ｌ体の光学純度が９６．０％未満では、造形精度および造形安定性が悪化する。Ｌ体の光学純度は、９８．０％以上であることがさらに好ましい。
なお、ポリ乳酸のＬ体の光学純度を上げると結晶性が高くなって機械特性が向上する。
【００１３】
また、３次元造形において造形精度と造形安定性を両立させるためには、シャープメルト性が重要であり、高い結晶性が必要となる。特に、高速造形時にはシャープメルト性の効果が大きくなる。この観点からも、本発明におけるポリ乳酸は、Ｌ体の光学純度が９６．０％以上であることが必要である。
【００１４】
なお、ポリ乳酸のＬ体の光学純度は、ポリ乳酸を構成するＬ体の乳酸とＤ体の乳酸の構成比率から求めることができる。該構成比率は、液体クロマトグラフ（ＬＣ）、核磁気共鳴分光計（ＮＭＲ）等により測定することができる。
【００１５】
なお、Ｌ体の光学純度が９６．０％以上であるポリ乳酸は合成しても良いが、市販されているものを利用できる。
【００１６】
本発明で使用されるポリ乳酸は、本発明の目的を損なわない範囲で、乳酸以外の他の共重合成分を共重合したものであってもよい。かかる他の共重合成分としては、例えば、多価カルボン酸、多価アルコール、ヒドロキシカルボン酸、ラクトンなどが挙げられる。
具体的には、シュウ酸、マロン酸、コハク酸、グルタル酸、アジピン酸、アゼライン酸、セバシン酸、ドデカンジオン酸、フマル酸、シクロヘキサンジカルボン酸、テレフタル酸、イソフタル酸、フタル酸、２，６−ナフタレンジカルボン酸、５−ナトリウムスルホイソフタル酸、５−テトラブチルホスホニウムスルホイソフタル酸などの多価カルボン酸類、エチレングリコール、プロピレングリコール、ブタンジオール、ヘプタンジオール、ヘキサンジオール、オクタンジオール、ノナンジオール、デカンジオール、１，４−シクロヘキサンジメタノール、ネオペンチルグリコール、グリセリン、トリメチロールプロパン、ペンタエリスリトール、ビスフェノールＡ、ビスフェノールＡにエチレンオキシドを付加反応させた芳香族多価アルコール、ジエチレングリコール、トリエチレングリコール、ポリエチレングリコール、ポリプロピレングリコール、ポリテトラメチレングリコールなどの多価アルコール類、グリコール酸、３−ヒドロキシ酪酸、４−ヒドロキシ酪酸、４−ヒドロキシ吉草酸、６−ヒドロキシカプロン酸、ヒドロキシ安息香酸などのヒドロキシカルボン酸類、グリコリド、ε−カプロラクトングリコリド、ε−カプロラクトン、β−プロピオラクトン、δ−ブチロラクトン、β−またはγ−ブチロラクトン、ピバロラクトン、δ−バレロラクトンなどのラクトン類などを挙げることができる。これらの共重合成分を、１種または２種以上用いることができる。
【００１７】
また本発明の３次元造形用ポリ乳酸組成物は、２００℃、荷重２．１６ｋｇにおけるメルトフローレート（ＭＦＲ）が３７．０ｇ／１０分以下であることが必要である。ＭＦＲが３７．０ｇ／１０分を超えると、造形精度および造形安定性が悪化する。なお、ＭＦＲの下限値は特に限定されないが、造形効率の観点からは１０．０ｇ／１０分以上であることが好ましい。
【００１８】
ＭＦＲは、３７．０ｇ／１０分以下であることが好ましく、３０．０ｇ以下／１０分であることがさらに好ましい。
【００１９】
ＭＦＲは、ＩＳＯ １１３３に基づき、メルトフローレーターで測定することができる。
【００２０】
本発明の３次元造形用ポリ乳酸組成物は、造形精度および造形安定性に加え、糸引き防止および液だれ防止の観点からも、上記のＭＦＲを有することが好ましい。また、造形精度の向上には、造形時の高分子鎖配向も重要となり、分子鎖が互いに絡まること無く並行に配位していることが必要となる。さらに、造形安定性には造形時のファーストレイヤの密着性が重要であり、ＭＦＲを下げることによりファーストレイヤの接着面積は向上して密着性は高くなる。さらにまた、ファーストレイヤの密着性が高くなると反りの発生を防止できる。
【００２１】
本発明の３次元造形用ポリ乳酸組成物のＭＦＲは、例えばポリ乳酸の重量平均分子量を調整することにより達成可能である。造形物の機械特性との兼ね合いを考慮すると、ポリ乳酸の重量平均分子量は、１０．０万〜２５．０万であることが好ましい。
ここで、重量平均分子量とは、ＧＰＣで測定したポリメチルメタクリレート（ＰＭＭＡ）換算の重量平均分子量をいう。
【００２２】
本発明の３次元造形用ポリ乳酸組成物は、上記のようにポリ乳酸のＬ体の光学純度と、ＭＦＲを適切に設定しているため、該組成物の結晶性、粘性および分子配向も好適な範囲となり、３次元造形物の造形精度、造形安定性を両立させることができる。
【００２３】
本発明の３次元造形用ポリ乳酸組成物において、ポリ乳酸の含有量は、例えば８５質量％以上であり、９０質量％以上がさらに好ましい。
【００２４】
本発明の３次元造形用ポリ乳酸組成物は、熱可塑性エラストマーを含有することが好ましい。熱可塑性エラストマーは、溶融時に弾性体として作用することによりファーストレイヤの密着力を向上し、反りの発生を防止する。
【００２５】
熱可塑性エラストマーの含有量は、３次元造形用ポリ乳酸組成物全体に対し、５．０〜１０．０質量％であることが好ましい。
【００２６】
熱可塑性エラストマーとしては、例えば、ポリスチレン系、スチレン共重合体系、ポリオレフィン系、塩化ビニル系、ポリウレタン系、ポリエステル系、ポリアミド系、ポリブタジエン系などを挙げることができる。
【００２７】
本発明の３次元造形用ポリ乳酸組成物としては、ポリ乳酸以外にも必要に応じてその他の添加剤を配合することができる。添加剤としては、着色剤、可塑剤、核剤、改質剤、酸化防止剤、加水分解防止剤等が挙げられるが、これらに限定されるものではない。
【００２８】
本発明の３次元造形用ポリ乳酸組成物の形状はとくに制限されないが、例えばフィラメント形状、ペレット形状または粒子形状のいずれかであることができる。例えば、フィラメント形状とする場合には、公知の方法が使用可能である。
例示すると、単軸押出機にて組成物を溶融しながらフィラメント形状に押し出し、冷却しながら巻き取り機でボビン等に巻き取ることで作成可能である。フィラメントの直径は押出機の押出穴のサイズ、温度条件、巻き取り時の張力等で制御可能である。また冷却後、さらに加熱しながら、巻き取り時の張力を調整しフィラメントの延伸加工をすることも可能である。フィラメントの直径は、使用される３Ｄプリント機器に適するよう自由に調整すればよく、一般的には直径１．７〜３．０ｍｍのフィラメントが使用される。
【００２９】
本発明の３次元造形用ポリ乳酸組成物を用いて３次元造形物を形成する方法としては、特に限定されないが、ＦＤＭ法に基づく造形法が好ましい。この場合、公知の３次元造形機を用いることができ、例えば、上記のフィラメントを溶融して走査しながら吐出することで所定の形状の組成物の層を形成し、この操作を繰り返し行うことで積層する方法が挙げられる。
【実施例】
【００３０】
以下、本発明を実施例および比較例についてさらに説明するが、本発明は下記例に制限されるものではない。
【００３１】
実施例１
Ｌ体の光学純度が９９．６％である、米国ネイチャーワークス社製のポリ乳酸を使用した。
該ポリ乳酸、酸化防止剤（アデカスタブ ＨＰ−１０、アデカ製）、滑剤としてステアリン酸マグネシウム（ＳＭ−Ｐ、堺化学工業製）を用い、表１に記載した配合比率（質量％）で、二軸押出機（Ｘｐｌｏｒｅ  Ｉｎｓｔｒｕｍｅｎｔｓ社製  ＭＣ１５）にて溶融混練し、ポリ乳酸組成物を作製した。
【００３２】
続いて、得られたポリ乳酸組成物を用い、日本バイナリー社製  ３Ｄフィラメント材料製作エクスルーダーノズルプロを使用して、溶融温度２００℃、吐出速度０．５ｍ／分、延伸倍率１倍にて、直径約１．７５ｍｍのモノフィラメントを作製した。
【００３３】
次に、作製されたモノフィラメントをＦＤＭ方式３Ｄプリント機器（ＸＹＺプリンティング社製  ダヴィンチ １．０Ｐｒｏ）を用いて、ノズル温度２００℃、ベッド温度４５℃、レイヤ高さ０．２０ｍｍの条件で３次元造形物を造形した。
【００３４】
３次元造形物について、以下の評価を行った。
（１）造形速度対応性
造形物を造形速度６０ｍｍ／ｓ、１００ｍｍ／ｓで造形し、造形可否を評価した。
○：造形速度６０ｍｍ／ｓ、１００ｍｍ／ｓ共に造形成功。
△：造形速度６０ｍｍ／ｓは造形成功、１００ｍｍ／ｓは造形失敗。
×：造形速度６０ｍｍ／ｓ、１００ｍｍ／ｓ共に造形失敗。
【００３５】
（２）寸法精度
造形物の詳細寸法をノギスで計測し、造形物の３Ｄデータとの差異を評価した。
なお、造形物の寸法計測は、穴径、造形間距離、大きさ、造形傾き、反り量について実施した。
◎：計測した寸法と３Ｄデータとの差異は、±０．５％以内。
○：計測した寸法と３Ｄデータとの差異は、±０．５％より大きく±１．０％以内。
△：計測した寸法と３Ｄデータとの差異は、±１．０％より大きく±２．０％以内。
×：計測した寸法と３Ｄデータとの差異は、±２．０％より大きい。
【００３６】
反り量の評価基準は、下記の通りである。
◎：造形物の左側を押さえ、平面と造形物右側の剥離が０．１ｍｍ以内。
○：造形物の左側を押さえ、平面と造形物右側の剥離が０．１ｍｍより大きく、０．５ｍｍ以内。
△：造形物の左側を押さえ、平面と造形物右側の剥離が０．５ｍｍより大きく、１．０ｍｍ以内。
×：造形物の左側を押さえ、平面と造形物右側の剥離が１．０ｍｍより大きい。
【００３７】
（３）造形安定性
造形物を一度の造形において２０個（５×４配列）一括で造形し、造形成功率から造形安定性を評価した。
◎：造形成功率１００％。
○：造形成功率９０〜９５％。
△：造形成功率８０〜８５％。
×：造形成功率８０％より低い。
【００３８】
結果を表２に示す。なお、上記で作製したモノフィラメントのＭＦＲを、ＩＳＯ １１３３に基づき測定した。結果を表１に示す。
【００３９】
実施例２
実施例１で用いたポリ乳酸より低い重量平均分子量のポリ乳酸を使用し、モノフィラメントのＭＦＲを３０．４ｇ／１０分に調整したこと以外は実施例１を繰り返した。結果を表２に示す。
【００４０】
実施例３
Ｌ体の光学純度が９８．６％である、米国ネイチャーワークス社製のポリ乳酸を使用したこと以外は実施例１を繰り返した。結果を表２に示す。
【００４１】
実施例４
Ｌ体の光学純度が９６．０％である、米国ネイチャーワークス社製のポリ乳酸を使用したこと以外は実施例１を繰り返した。結果を表２に示す。
【００４２】
実施例５〜８
Ｌ体の光学純度が９８．６％である、米国ネイチャーワークス社製のポリ乳酸と、イソブチレン−スチレン系熱可塑性エラストマー（シブスター ０６２Ｔ、カネカ製）とを表１に示す量で使用したこと以外は実施例１を繰り返した。結果を表２に示す。
【００４３】
比較例１
実施例３で用いたポリ乳酸より低い重量平均分子量のポリ乳酸を使用し、モノフィラメントのＭＦＲを３７．８ｇ／１０分に調整したこと以外は実施例３を繰り返した。結果を表２に示す。
【００４４】
比較例２〜３
Ｌ体の光学純度が９５．６％である、米国ネイチャーワークス社製のポリ乳酸を表１に示す量で使用し、またイソブチレン−スチレン系熱可塑性エラストマー（シブスター ０６２Ｔ、カネカ製）を表１に示す量で使用しまたは使用しなかったこと以外は実施例１を繰り返した。結果を表２に示す。
【００４５】
【表１】
2017226140.tif 000002
【００４６】
【表２】
2017226140.tif 000003
【００４７】
表１および２の結果から、Ｌ体の光学純度が９６．０％以上のポリ乳酸を含み、ＭＦＲが３７．０ｇ／１０分以下である実施例の３次元造形用ポリ乳酸組成物を用いた３次元造形物は、高速造形時でも高い造形精度を有し、３次元造形物の造形安定性にも優れることが分かった。これに対し、比較例１ではＭＦＲが本発明で規定する範囲外であり、比較例２および３ではポリ乳酸のＬ体の光学純度が本発明で規定する範囲外であるため、造形精度および造形安定性を同時に満たすことができなかった。
【００４８】
本発明の３次元造形用ポリ乳酸組成物は、高速造形時でも高い造形精度を有し、３次元造形物の造形安定性にも優れることから、とくに、熱溶融積層法(Ｆｕｓｅｄ  ｄｅｐｏｓｉｔｉｏｎ  ｍｏｄｅｌｉｎｇ, ＦＤＭ)の３次元造形技術に有用である。
【先行技術文献】
【特許文献】
【００４９】
【特許文献１】特許第５７５１３８８号公報
【非特許文献】
【００５０】
【非特許文献１】産業用３Ｄプリンターの最新技術・材料・応用事例、シーエムシー出版（2015）